(57)【要約】  記録材料に印刷するための組成物であって、ａ）１個のＳＯ2ＣＨ2ＣＯＯＭ基が分子中に存在する少なくとも１種の一時的に水溶性の染料、ｂ）水、又は水と有機溶媒の混合物、無水有機溶媒若しくは低融点を有する固体を含む媒質、及びｃ）随意に更なる添加剤を含む組成物。【特許請求の範囲】
【請求項１】
記録材料に印刷するための印刷用組成物であって、
ａ）式（Ｉ）、（ＩＩ）、（ＩＩＩ）及び／若しくは（ＩＶ）
【化１】
2005513190.tif 000011
〔ここで、
Ｒ1は、Ｈ、Ｃｌ、Ｂｒ又は−ＣＮを表し、
Ｒ2は、Ｈ、Ｃｌ、Ｂｒ又は−ＣＮを表し、
Ｒ3は、Ｈ、−ＣＨ3、−ＯＣＨ3又は−ＳＯ2ＣＨ2ＣＯＯＭを表し、
Ｒ4は、Ｈ、−ＣＨ3、−ＯＣＨ3、−ＮＯ2又は−ＳＯ2ＣＨ2ＣＯＯＭを表し、
Ｒ5は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又は−ＣＨ2Ｃ6Ｈ5を表し、
Ｒ6は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又はＣＨ2Ｃ6Ｈ5を表し、
Ｒ7は、Ｈ、−ＯＣＨ3又は−ＯＣＨ2ＣＨ3を表し、
Ｒ8は、Ｈ、−ＣＨ3、−ＯＣＨ3、−ＮＨＣＯＣＨ3、−ＮＨＣＯＣ6Ｈ5又は−ＮＨＳＯ2ＣＨ2ＣＯＯＭを表し、
Ｒ9は、−ＣＨ3又は−ＣＨ2ＣＨ3を表し、
Ｒ10は、Ｈ又は−ＣＮを表し、
Ｒ11は、Ｈ又は−ＳＯ3Ｍを表し、
Ｒ12は、−ＯＣＨ3、−ＯＣＨ2ＣＨ3、−ＯＣＨ2ＣＨ2ＯＣＨ3、−ＳＯ2ＣＨ2ＣＯＯＭ、−ＯＣＨ2ＣＨ2ＳＯ2ＣＨ2ＣＯＯＭ又は−ＳＣＨ2ＣＨ2ＳＯ2ＣＨ2ＣＯＯＭを表し、
Ｒ13は、Ｈ、−ＳＯ2ＣＨ2ＣＯＯＭ又はＣＨ2ＳＯ2ＣＨ2ＣＯＯＭを表し、
Ｍは、非発色カチオン又はＨであり、
但し、１個のみのＳＯ2ＣＨ2ＣＯＯＨ基が分子中に存在することを条件とする〕
の少なくとも１種の染料、又は式（Ｉ）、（ＩＩ）、（ＩＩＩ）及び／若しくは（ＩＶ）の化合物の混合物、
ｂ）水、又は水と有機溶媒の混合物、無水有機溶媒若しくは低融点を有する固体を含む媒質、並びに
ｃ）随意に、更なる添加剤
を含む組成物。
【請求項２】
組成物が、インキジェット印刷用インキであることを特徴とする、請求項１に記載の組成物。
【請求項３】
組成物が、在来印刷用ペーストであることを特徴とする、請求項１に記載の組成物。
【請求項４】
式（Ｉ）、（ＩＩ）、（ＩＩＩ）及び／若しくは（ＩＶ）
【化２】
2005513190.tif 000012
〔ここで、
Ｒ1は、Ｈ、Ｃｌ、Ｂｒ又は−ＣＮを表し、
Ｒ2は、Ｈ、Ｃｌ、Ｂｒ又は−ＣＮを表し、
Ｒ3は、Ｈ、−ＣＨ3、−ＯＣＨ3又は−ＳＯ2ＣＨ2ＣＯＯＭを表し、
Ｒ4は、Ｈ、−ＣＨ3、−ＯＣＨ3、−ＮＯ2又は−ＳＯ2ＣＨ2ＣＯＯＭを表し、
Ｒ5は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又は−ＣＨ2Ｃ6Ｈ5を表し、
Ｒ6は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又はＣＨ2Ｃ6Ｈ5を表し、
Ｒ7は、Ｈ、−ＯＣＨ3又は−ＯＣＨ2ＣＨ3を表し、
Ｒ8は、Ｈ、−ＣＨ3、−ＯＣＨ3、−ＮＨＣＯＣＨ3、−ＮＨＣＯＣ6Ｈ5又は−ＮＨＳＯ2ＣＨ2ＣＯＯＭを表し、
Ｒ9は、−ＣＨ3又は−ＣＨ2ＣＨ3を表し、
Ｒ10は、Ｈ又は−ＣＮを表し、
Ｒ11は、Ｈ又は−ＳＯ3Ｍを表し、
Ｒ12は、−ＯＣＨ3、−ＯＣＨ2ＣＨ3、−ＯＣＨ2ＣＨ2ＯＣＨ3、−ＳＯ2ＣＨ2ＣＯＯＭ、−ＯＣＨ2ＣＨ2ＳＯ2ＣＨ2ＣＯＯＭ又は−ＳＣＨ2ＣＨ2ＳＯ2ＣＨ2ＣＯＯＭを表し、
Ｒ13は、Ｈ、−ＳＯ2ＣＨ2ＣＯＯＭ又はＣＨ2ＳＯ2ＣＨ2ＣＯＯＭを表し、
Ｍは、非発色カチオン又はＨであり、
但し、１個のみのＳＯ2ＣＨ2ＣＯＯＨ基が分子中に存在することを条件とする〕
による染料の少なくとも一つ又は式（Ｉ）、（ＩＩ）、（ＩＩＩ）及び／若しくは（ＩＶ）の化合物の混合物を含む組成物の、記録材料に印刷するための在来印刷法又はインキジェットプリント法における使用。
【請求項５】
三色印刷法が用いられることを特徴とする、請求項４に記載の使用。
【請求項６】
記録材料が、紙及び紙様基材、紡織繊維材料、並びにプラスチックフィルム及びプラスチック透明材料であることを特徴とする、請求項４又は５に記載の使用。
【請求項７】
請求項１又は４において定められた組成物で印刷されたところの、印刷された紙及び紙様基材、紡織繊維材料、並びにプラスチックフィルム及びプラスチック透明材料。
【発明の詳細な説明】
【技術分野】
【０００１】
本発明は、記録材料特に紡織繊維材料、プラスチックフィルム及びプラスチック透明材料に在来印刷により又はインキジェットプリント法により印刷するための組成物、並びにインキジェットプリント法により上記記録材料に印刷するための該組成物の使用、及びまたそれによって印刷された記録材料に関する。
【０００２】
インキジェットプリント法は、工業的適用についてますます重要になりつつある。この方法は、たとえば、繊維工業においてスクリーン印刷法に取って代わるべく用いられる。その結果、認められ得るコスト及び時間の節約が可能であり、何故なら個々のスクリーンを製作することはもはや必要でないからである。
【０００３】
インキジェットプリント法は公知である。以下の記載において、インキジェット印刷の原理は、非常に簡単にしか論考されない。この技術の詳細は、たとえば、「Chemistry and Technology of Printing and Imaging Systems」，Peter Gregory（編者），Blackie Academic & Professional, Chapmann & Hall，１９９６，第１１３〜１３８頁におけるR.W.Kenyonの「インキジェット印刷」のセクションにおいて及びそこにおいて引用された参考文献に記載されている。
【０００４】
インキジェットプリント法において、インキの個々の液滴が、ノズルから基材上に制御態様にて吹き付けられる。この目的のために、連続式インキジェット法及びドロップ・オン・デマンド法が主として用いられる。連続式インキジェット法の場合において、液滴は連続的に生成され、そして印刷に必要とされなかった液滴は捕集容器中にそらされそして再循環される。対照的に、不連続式ドロップ・オン・デマンド法の場合において、液滴は所望に応じて発生されそして印刷され、すなわち、液滴はこれが印刷に必要である時のみ発生される。液滴は、たとえば、ピエゾインキジェットヘッドにより又は熱エネルギー（バブルジェット）により発生され得る。
【０００５】
熱溶融インキジェットプリンターにおいて、固形熱溶融インキが、インキジェットプリンターヘッド中で該インキを溶融しそしてこの液体インキを吐出することの可能なプリンターに充填され、しかして該液体インキは、基材に衝突すると急速に再固化する。慣用の熱溶融インキジェットプリンターは、約１２０から約１５０℃のプリントヘッド・インキジェット温度でもって動作する。これらの温度において、固形インキは、低粘度の液体（一般に、噴射温度において測定される場合約８から２５ｃＰ）に溶融される。
【０００６】
追加的にイエロー、マゼンタ又はシアンインキを備えた少なくとも１個のノズルを並んで配置することにより、色再現を高品質にて得ることが可能である。この方法は、多色印刷として、又は三色成分が用いられる場合三色印刷として知られている。
【０００７】
在来印刷法は周知であり、そして印刷インキ又は印刷ペーストが基材へ移されるやり方において相違する。たとえば、インキ又はペーストは、隆起活字（凸版、フレキソ印刷）により、平面状表面（平版印刷）から、くぼみ表面（凹版）から又はステンシル（シルクスクリーン）を通じて施用され得る。異なる施用方法及び異なる基材は、インキについて異なる性質を要求する。
【０００８】
インキジェットプリント法用インキの組成物は、インキジェット用インキの特定の要件を満たすために、適当な導電率、貯蔵中の無菌性、粘度及び表面張力を有さねばならない。加えて、記録材料上の印刷物は、良好な性質及び堅牢度を有さねばならない。
【０００９】
有用な記録材料は、上記に挙げられたように、紡織繊維材料、プラスチックフィルム及びプラスチック透明材料である。しかし、好ましくは紙及び紙様基材、ガラス及び金属もまた用いられ得る。
【００１０】
有用な紙又は紙様基材は、あらゆる公知のかかる材料（たとえば、P.A.McManus等，「インキジェットでのカラー画像化のための紙要件」，ＴＡＰＰＩ，Ｖｏｌ．６６，Ｎｏ．７，１９８３年７月号，ｐｐ．８１〜５参照）を包含する。好ましいものは、インキ組成物に対して格別受理性である物質で少なくとも片側がコーティングされた紙又は紙様基材である。かかる紙又は紙様材料は、とりわけ、独国特許発明第３０１８３４２号明細書、独国特許発明第４４４６５５１号明細書、欧州特許第１６４１９６号明細書及び欧州特許第８７５３９３号明細書に記載されている。有用な紙はまた、合成パルプのみで作られた紙だけでなく、主として合成パルプ及び木材パルプで作られた紙を包含する。所望される場合、合成繊維、無機繊維、木材パルプ以外の植物繊維、等が添加され得る。紙は、熱可塑性ポリマー、たとえば、エチレン、プロピレン、アクリロニトリル、スチレン、アクリル酸エステル、ビニルアセテート、ビニルクロライド及びビニリデンクロライドのようなビニルモノマーのホモ又はコポリマー、ポリアミド、並びにポリエステルを含み得る。
【００１１】
印刷用の有用な材料は、疎水性の繊維及び布である。該繊維は、アセテート、トリアセテート、ポリエステル、ポリアミド、ポリアクリルニトリル、ポリビニルクロライド又はポリウレタンポリマー及びそれらの配合物のようなものから作られる。布は羊毛又は絹から作られ得、また羊毛又は絹を他の合成又は天然繊維と一緒に含み得る。布及びシート様生地材料はまた、混合布であり得る。
【００１２】
他方では、有用な紡織繊維材料はまた、特に、ヒドロキシル含有繊維材料である。ヒドロキシル含有繊維材料が用いられる場合、好ましいものは、セルロース繊維材料（セルロースから成るか又は含む）である。それらの例は、木綿、リネン又は大麻のような天然繊維材料、並びにたとえばビスコース及びまた溶解細胞のような再生繊維材料である。特に好ましいものは、ビスコース又は好ましくは木綿である。
【００１３】
挙げられた繊維材料は、好ましくは、シート様生地の織物、不織布、ループ形成ニット（「メリヤス編物」）又はウエブとして存在する。
【００１４】
有用なプラスチックフィルム又はプラスチック透明材料は、あらゆる公知のかかる材料を包含する。好ましいものは、インキ組成物に対して格別受理性である物質で少なくとも片側がコーティングされたプラスチックフィルム又はプラスチック透明材料である。かかるプラスチックフィルム又はプラスチック透明材料は、とりわけ、欧州特許第７５５３３２号明細書、米国特許第４９３５３０７号明細書、米国特許第４９５６２３０号明細書、米国特許第５１３４１９８号明細書及び米国特許第５２１９９２８号明細書に記載されている。適当なポリマーは、ポリビニルアルコール（ＰＶＡ）、ポリビニルピロリドン（ＰＶＰ）、セルロース誘導体、（メト）アクリル酸誘導体、ポリビニルアセテート又はそれらのコポリマー、及びかかる物質の混合物である。
【００１５】
本発明は、記録材料好ましくは紙及び紙様基材、紡織繊維材料、プラスチックフィルム及びプラスチック透明材料に、ノンインパクトプリント法により、特にインキジェット、バブルジェット又はジェットプリント法により印刷するための組成物を提供する。
【００１６】
本発明のインキ組成物は、カルボキシメチルスルホニル基（−ＳＭＣ（これは−ＳＯ2ＣＨ2ＣＯＯＭ基であり、そしてＭは非発色カチオン又はＨである））を含む一時的に水溶性の染料を含む。
【００１７】
本発明に従って記録材料に印刷するための組成物は、次のものを含む。すなわち、
【００１８】
ａ）式（Ｉ）、（ＩＩ）、（ＩＩＩ）及び／若しくは（ＩＶ）
【化１】
2005513190.tif 000002
〔ここで、
Ｒ1は、Ｈ、Ｃｌ、Ｂｒ又は−ＣＮを表し、
Ｒ2は、Ｈ、Ｃｌ、Ｂｒ又は−ＣＮを表し、
Ｒ3は、Ｈ、−ＣＨ3、−ＯＣＨ3又は−ＳＯ2ＣＨ2ＣＯＯＭを表し、
Ｒ4は、Ｈ、−ＣＨ3、−ＯＣＨ3、−ＮＯ2又は−ＳＯ2ＣＨ2ＣＯＯＭを表し、
Ｒ5は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又は−ＣＨ2Ｃ6Ｈ5を表し、
Ｒ6は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又はＣＨ2Ｃ6Ｈ5を表し、
Ｒ7は、Ｈ、−ＯＣＨ3又は−ＯＣＨ2ＣＨ3を表し、
Ｒ8は、Ｈ、−ＣＨ3、−ＯＣＨ3、−ＮＨＣＯＣＨ3、−ＮＨＣＯＣ6Ｈ5又は−ＮＨＳＯ2ＣＨ2ＣＯＯＭを表し、
Ｒ9は、−ＣＨ3又は−ＣＨ2ＣＨ3を表し、
Ｒ10は、Ｈ又は−ＣＮを表し、
Ｒ11は、Ｈ又は−ＳＯ3Ｍを表し、
Ｒ12は、−ＯＣＨ3、−ＯＣＨ2ＣＨ3、−ＯＣＨ2ＣＨ2ＯＣＨ3、−ＳＯ2ＣＨ2ＣＯＯＭ、−ＯＣＨ2ＣＨ2ＳＯ2ＣＨ2ＣＯＯＭ又は−ＳＣＨ2ＣＨ2ＳＯ2ＣＨ2ＣＯＯＭを表し、
Ｒ13は、Ｈ、−ＳＯ2ＣＨ2ＣＯＯＭ又はＣＨ2ＳＯ2ＣＨ2ＣＯＯＭを表し、
Ｍは、非発色カチオン又はＨであり、
但し、１個のみのＳＯ2ＣＨ2ＣＯＯＨ基が分子中に存在することを条件とする〕
の少なくとも１種の染料、又は式（Ｉ）、（ＩＩ）、（ＩＩＩ）及び／若しくは（ＩＶ）の化合物の混合物、
【００１９】
ｂ）水、又は水と有機溶媒の混合物、無水有機溶媒若しくは低融点を有する固体を含む媒質、並びに
【００２０】
ｃ）随意に、更なる添加剤。
【００２１】
本発明は、更に、Ｍが非発色カチオン又はＨでありそして１個のみのＳＯ2ＣＨ2ＣＯＯＨ基が分子中に存在することを条件とするところの上記に記載されたとおりの式（Ｉ）、（ＩＩ）、（ＩＩＩ）及び／若しくは（ＩＶ）による染料の少なくとも一つ又は式（Ｉ）、（ＩＩ）、（ＩＩＩ）及び／若しくは（ＩＶ）の化合物の混合物を含む組成物の、記録材料に印刷するための在来印刷法又はインキジェットプリント法における使用に関する。
【００２２】
本発明は、更に、三色印刷法において式（Ｉ）、（ＩＩ）、（ＩＩＩ）及び／又は（ＩＶ）による染料の少なくとも一つが用いられることを含む使用に関する。
【００２３】
本発明は、更に、式（Ｉ）、（ＩＩ）、（ＩＩＩ）及び／又は（ＩＶ）による染料の少なくとも一つを含む使用であって、記録材料が紙及び紙様基材、紡織繊維材料、並びにプラスチックフィルム及びプラスチック透明材料である使用に関する。
【００２４】
請求項１又は４において定められた組成物で印刷されたところの、印刷された紙及び紙様基材、紡織繊維材料、並びにプラスチックフィルム及びプラスチック透明材料。
【００２５】
反応及び／又は単離条件に依存して、式（Ｉ）、（ＩＩ）、（ＩＩＩ）及び／又は（ＩＶ）による染料は、遊離酸、塩又は混合塩形態（たとえば、アルカリ金属カチオンたとえばナトリウムイオン又はアンモニウムイオン若しくはアルキルアンモニウムカチオンたとえばモノ−、ジ−若しくはトリ−メチル若しくはエチルアンモニウムカチオンから選択された１種又はそれ以上の非発色カチオンを含有する）として得られ得る。該染料は、慣用技法に従って、遊離酸形態から塩若しくは混合塩形態に又はその逆にあるいは一つの塩から別の塩に転換され得る。
【００２６】
印刷インキの本発明の組成物に用いられる染料及びそれらの製造は、たいてい、中国特許出願公開第１２８９８０３号明細書、中国特許第１０５０３７４号明細書、「Yingyong Huaxue（１９９８），１５（１），２５〜２８」、「Huagong Xuebao（１９８２），（１），２６〜３４」、「Huaxue Yanjiu Yu Yingyong（１９９５），７（１），６８〜７１」又は「Dyes and Pigments，４１（１９９９），３５〜３９」から公知である。
【００２７】
インキに用いられる式（Ｉ）、（ＩＩ）、（ＩＩＩ）及び／又は（ＩＶ）の染料は、好ましくは、塩について低量、すなわち染料の重量に基づいて０．５重量％未満の総塩含有率を有するべきである。より高い塩含有率（それらの製造及び／又は引き続いての体質顔料の添加に因り）を有する染料は、たとえば限外濾過、逆浸透又は透析のような膜分離法により、脱塩され得る。好ましくは、インキ及び印刷ペースト中の染料は、もっぱら、１個のカルボキシメチルスルホニル基を含む一時的に水溶性の染料である。
【００２８】
本発明の組成物についての好ましい染料は、下記に表１、表２及び表３において列挙された式（Ｉ）、（ＩＩ）、（ＩＩＩ）及び（ＩＶ）の化合物である。
【００２９】
表１（ここで、−ＳＭＣはカルボキシメチルスルホニル基（これは−ＳＯ2ＣＨ2ＣＯＯＭ基であり、そしてＭは非発色カチオン又はＨである）を表す）
【化２】
2005513190.tif 000003
【００３０】
【表１】
2005513190.tif 000004
【００３１】
【表２】
2005513190.tif 000005
【００３２】
表２（ここで、−ＳＭＣはカルボキシメチルスルホニル基（これは−ＳＯ2ＣＨ2ＣＯＯＭ基であり、そしてＭは非発色カチオン又はＨである）を表す）
【化３】
2005513190.tif 000006
【００３３】
【表３】
2005513190.tif 000007
【００３４】
表３（ここで、−ＳＭＣはカルボキシメチルスルホニル基（これは−ＳＯ2ＣＨ2ＣＯＯＭ基であり、そしてＭは非発色カチオン又はＨである）を表す）
【化４】
2005513190.tif 000008
【００３５】
【表４】
2005513190.tif 000009
【化５】
2005513190.tif 000010
【００３６】
インキ又はペーストは、好ましくは、インキ又はペーストの総重量を基準として１から３５重量％の範囲特に２から３５重量％の範囲好ましくは２から３０重量％の範囲一層好ましくは２．５から２０重量％の範囲にある総量の、上記の式（Ｉ）、（ＩＩ）、（ＩＩＩ）及び／又は（ＩＶ）の染料を含む。
【００３７】
インキは、９９〜６５重量％特に９８〜６５重量％好ましくは９８〜７０重量％一層好ましくは９７．５〜８０重量％の上記の媒質ｂ）（水、又は水と有機溶媒の混合物、無水有機溶媒若しくは低融点を有する固体を含む）を含む。
【００３８】
該媒質ｂ）が水と有機溶媒とを含む混合物又は無水有機溶媒である場合は、式（Ｉ）、（ＩＩ）、（ＩＩＩ）及び／若しくは（ＩＶ）の染料又はそれらの混合物は、好ましくは、この媒質中に完全に溶解される。
【００３９】
好ましくは、式（Ｉ）、（ＩＩ）、（ＩＩＩ）及び／若しくは（ＩＶ）の染料又はそれらの混合物は、２０℃においてこの媒質中における２．５重量％未満でない溶解度を有する。
【００４０】
本発明のインキ組成物がアセテート、ポリエステル、ポリアミド、ポリアクリルニトリル、ポリビニルクロライド又はポリウレタンポリマー及びそれらの配合物から作られた紙若しくは紙様基材又は疎水性基材に印刷するために用いられる場合、インキは、好ましくは、次の組成物と一緒に用いられる。
【００４１】
媒質が水と有機溶媒の混合物である場合、水対有機溶媒の重量比は、好ましくは９９：１から１：９９の範囲一層好ましくは９９：１から５０：５０の範囲特に好ましくは９５：５から８０：２０の範囲にある。
【００４２】
水との混合物中に含められる有機溶媒が、水溶性溶媒又は様々な水溶性溶媒の混合物であることが好ましい。好ましい水溶性有機溶媒は、Ｃ1-6アルコール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；線状アミド、好ましくはジメチルホルムアミド又はジメチルアセトアミド；ケトン及びケトアルコール、好ましくはアセトン、メチルエチルケトン、シクロヘキサノン及び４−ヒドロキシ−４−メチル−２−ペンタノン；水混和性エーテル、好ましくはテトラヒドロフラン及びジオキサン；ジオール、好ましくは２から１２個の炭素原子を有するジオールたとえば１，５−ペンタンジオール、エチレングリコール、プロピレングリコール、ブチレングリコール、ペンチレングリコール、ヘキシレングリコール、チオジグリコール並びにオリゴ及びポリアルキレングリコール好ましくはジエチレングリコール、トリエチレングリコール、ポリエチレングリコール及びポリプロピレングリコール；トリオール、好ましくはグリセロール及び１，２，６−ヘキサントリオール；ジオールのモノ−Ｃ1-4アルキルエーテル、好ましくは２から１２個の炭素原子を有するジオールのモノ−Ｃ1-4アルキルエーテル、特に好ましくは２−メトキシエタノール、２−（２−メトキシエトキシ）エタノール、２−（２−エトキシエトキシ）エタノール、２−［２−（２−メトキシエトキシ）エトキシ］エタノール、２−［２−（２−エトキシエトキシ）エトキシ］エタノール及びエチレングリコールモノアリルエーテル；環状アミド、好ましくは２−ピロリドン、Ｎ−メチル−２−ピロリドン、Ｎ−エチル−２−ピロリドン、カプロラクタム及び１，３−ジメチルイミダゾリドン；環状エステル、好ましくはカプロラクトン；スルホキシド、好ましくはジメチルスルホキシド及びスルホランである。
【００４３】
好ましい組成物において、ｂ）による媒質は、水及び少なくとも２種又はそれ以上一層好ましくは２から８種の水溶性有機溶媒を含む。
【００４４】
特に好ましい水溶性溶媒は、環状アミド特に２−ピロリドン、Ｎ−メチルピロリドン及びＮ−エチルピロリドン；ジオール好ましくは１，５−ペンタンジオール、エチレングリコール、チオジグリコール、ジエチレングリコール及びトリエチレングリコール；並びにジオールのモノ−Ｃ1-4アルキル及びジ−Ｃ1-4アルキルエーテル一層好ましくは２から１２個の炭素原子を有するジオールのモノ−Ｃ1-4アルキルエーテル特に好ましくは２−［２−（２−メトキシエトキシ）エトキシ］エタノールである。
【００４５】
ｂ）による好ましい媒質は、
（ｉ）７５〜９５重量部の水、及び
（ｉｉ）２５〜５部の、次の溶媒すなわちジエチレングリコール、２−ピロリドン、チオジグリコール、Ｎ−メチルピロリドン、シクロヘキサノール、カプロラクトン、カプロラクタム及び１，５−ペンタンジオールの一つ又はそれ以上
を含み、しかして部数は重量により、そして（ｉ）及び（ｉｉ）のすべての部数は総計１００になる。
【００４６】
水及び１種又はそれ以上の有機溶媒を含む更なる有用なインキの例は、米国特許第４９６３１８９号明細書、米国特許第４７０３１１３号明細書、米国特許第４６２６２８４号明細書及び欧州特許出願公開第４２５１５０号明細書に見られる。
【００４７】
ｂ）による媒質が無水（すなわち、１重量％未満の水）有機溶媒を含む場合、この溶媒は、３０から２００℃一層好ましくは４０から１５０℃特に好ましくは５０〜１２５℃の沸点を有する。有機溶媒は、水不溶性溶媒、水溶性溶媒、又はかかる溶媒の混合物であり得る。好ましい水溶性有機溶媒は、上記に記載された水溶性有機溶媒のすべて及びそれらの混合物である。
【００４８】
好ましい水不溶性溶媒は、とりわけ、脂肪族炭化水素；エステル好ましくはエチルアセテート；塩素化炭化水素好ましくはＣＨ2Ｃｌ2；及びエーテル好ましくはジエチルエーテル；並びにそれらの混合物を包含する。
【００４９】
ｂ）による液体媒質が水不溶性有機溶媒を含む場合、液体媒質中における染料の溶解性を増加するために、極性溶媒を添加することが好ましい。
【００５０】
かかる極性溶媒の例は、Ｃ1-4アルコール好ましくはエタノール又はプロパノール；ケトン好ましくはメチルエチルケトンである。
【００５１】
無水有機溶媒は、単一溶媒、又は２つ若しくはそれ以上の異なる溶媒の混合物から成り得る。
【００５２】
それが異なる溶媒の混合物である場合、２つから５つの異なる無水溶媒を含む混合物が好ましい。これは、貯蔵中のインキ組成物の乾燥性質及び安定性の良好な制御を可能にするところのｂ）による媒質をもたらすことを可能にする。
【００５３】
無水有機溶媒又はそれらの混合物を含むインキ組成物は、速い乾燥時間が要求される場合並びに特にそれらがプラスチック、金属及びガラスのような疎水性で非吸収性の基材上の印刷物のために用いられる場合、格別有益である。
【００５４】
好ましい低溶融性媒質は、６０から１４０℃の融点を有する。有用な低溶融性固体は、長鎖脂肪酸又はアルコール好ましくはＣ18-24炭素鎖を有するもの、及びスルホンアミドを包含する。慣用の低溶融性インキビヒクルは、一般に、様々な割合のロウ、樹脂、可塑剤、粘着付与剤、粘度調整剤及び酸化防止剤を含む。
【００５５】
本発明のインキ組成物及び印刷ペーストは、更に、助剤として、インキジェット用インキ又は印刷ペーストにおいて通常用いられる追加の成分、たとえば緩衝剤、粘度改善剤、表面張力改善剤、定着・固着促進剤、殺生物剤、腐食防止剤、均染剤、乾燥剤、保湿剤、インキ浸透用添加剤、光安定剤、ＵＶ吸収剤、蛍光増白剤、凝固減少剤、イオン性又は非イオン性界面活性剤及び導電性塩を含み得る。これらの助剤は、好ましくは、０〜５重量％の量にてインキに添加される。印刷ペーストに対しては、印刷ペーストの総重量を基準として７０重量％まで特に６０重量％まで好ましくは５５重量％まで。
【００５６】
本発明のインキ組成物における沈殿を防ぐために、用いられる染料は、清浄に精製されねばならない。これは、一般に知られた精製方法でもって行われ得る。
【００５７】
本発明の組成物が紡織繊維材料に印刷するために用いられる場合、次の組成物を用いることが好ましい。
【００５８】
紡織繊維材料に印刷する場合、水を含めて溶媒のほかに、有用な添加剤は、合成増粘剤、天然増粘剤又は改質天然増粘剤であり、しかしてこれらの増粘剤は、水溶性非イオン性セルロースエーテル、アルギン酸塩又はビーンガムエーテルを包含し得る。水溶性非イオン性セルロースエーテル、アルギン酸塩及びビーンガムエーテルはすべて、インキを或る粘度に調整するために、増粘剤として用いられる。
【００５９】
有用な水溶性非イオン性セルロースエーテルは、たとえば、メチル、エチル、ヒドロキシエチル、メチルヒドロキシエチル、ヒドロキシプロピル又はヒドロキシプロピルメチルセルロースを包含する。好ましいものは、メチルセルロース又は特にヒドロキシエチルセルロースである。セルロースエーテルは、慣用的に、インキにおいて、インキの総重量を基準として０．０１から２重量％特に０．０１から１重量％好ましくは０．０１から０．５重量％の量にて用いられる。
【００６０】
有用なアルギン酸塩は、特に、アルカリ金属アルギン酸塩好ましくはアルギン酸ナトリウムを包含する。これらは、慣用的に、インキにおいて、インキの総重量を基準として０．０１から２重量％特に０．０１から１重量％好ましくは０．０１から０．５重量％の量にて用いられる。
【００６１】
印刷ペーストは、７０重量％までの増粘剤、好ましくは５５重量％までの増粘剤を含む。印刷ペーストにおいて、増粘剤は、印刷ペーストの総重量を基準として３から７０重量％特に５から６０重量％好ましくは７から５５重量％の量にて用いられる。
【００６２】
インキジェットプリント法において、１から４０ｍＰａ．ｓ特に５から４０ｍＰａ．ｓ好ましくは１０から４０ｍＰａ．ｓの粘度を有するインキ組成物が好ましい。１０から３５ｍＰａ．ｓの粘度を有するインキ組成物が特に好ましい。
【００６３】
１５〜７３ｍＮ／ｍ特に２０〜６５ｍＮ／ｍ特に好ましくは３０〜５０ｍＮ／ｍの表面張力を有するインキ組成物が好ましい。
０．１〜１００ｍＳ／ｃｍ特に０．５〜７０ｍＳ／ｃｍ特に好ましくは１．０〜６０ｍＳ／ｃｍの導電率を有するインキ組成物が好ましい。
【００６４】
インキは、更に、緩衝剤物質、たとえば酢酸塩、リン酸塩、硼砂、ホウ酸塩又はクエン酸塩を含み得る。それらの例は、酢酸ナトリウム、リン酸水素二ナトリウム、ホウ酸ナトリウム、四ホウ酸ナトリウム及びクエン酸ナトリウムである。
【００６５】
それらは、たとえば４から１０特に６から８のｐＨに設定するために、インキの総重量に基づいて特に０．１から３重量％好ましくは０．１から１重量％の量にて用いられる。アルギン酸塩インキの場合において、クエン酸塩緩衝剤が好ましい。印刷ペーストの製造において、酢酸塩緩衝剤及び／又はリン酸塩緩衝剤が好ましい。
【００６６】
更なる添加剤として、インキは、たとえば、Ｎ−メチル−２−ピロリドン又は特に１，２−プロピレングリコールを含み得る。これらは、慣用的に、インキの総重量を基準として５から３０重量％特に５から２０重量％好ましくは１０から２０重量％の量にて用いられる。
【００６７】
インキは、更に、慣用の添加剤、たとえば抑泡剤又は特にカビ及び／若しくは細菌発育阻止剤を含み得る。これらは、慣用的に、インキの総重量を基準として０．０１から１重量％の量にて用いられる。
【００６８】
水性中性インキ（ｐＨ４〜１０、好ましくはｐＨは６から８）は、染料が易溶性でない場合、少量の塩基を添加することにより製造される。いかなる無色塩基も、有用な塩基である。特に適当なものは、希釈アンモニア（ＮＨ3）、希釈苛性ソーダ（ＮａＯＨ）、ソーダ（Ｎａ2ＣＯ3）、リン酸水素二ナトリウム（Ｎａ2ＨＰＯ4）、酢酸ナトリウム（ＮａＯＡｃ）、トリエチルアミン（Ｎ（Ｃ2Ｈ5）3）又はトリエタノールアミン（Ｎ（Ｃ2Ｈ4ＯＨ）3）である。リン酸水素二ナトリウム（Ｎａ2ＨＰＯ4）が、好ましい塩基である。
【００６９】
印刷後、印刷物を完成するために又は染料の固着を完了するために、繊維材料は、有利には、乾燥され（好ましくは１５０℃までの特に８０から１２０℃の温度にて１から３分間）そして引き続いて熱処理過程に付される。固着過程中、染料を固着させるために、乾熱が、２５０℃まで、特に１８０から２２０℃の範囲にて１５秒から４分間適用される。水蒸気が用いられる場合、選ばれる温度は、２００℃まで、特に１３０℃から１８０℃の範囲にて３から１５分間である。
【００７０】
熱処理は、たとえば、熱回分法、サーモゾル法又はスチーム法により行われ得る。スチーム法において、印刷された繊維材料は、たとえば、過熱又は非過熱水蒸気でもって、有利には１３０℃から１８０℃の温度にて、スチーマーにおける処理に付される。その後、印刷された繊維材料は、一般に、未固着染料を除去するために、慣用態様にて水で洗い流される。これは、ヒドロ亜硫酸塩溶液（たとえば、二ナトリウム塩の）又はアルカリ性溶液を用いての還元的清浄を包含する。染料親和性を有する化合物である界面活性剤を含むところの１５から４０℃の水で洗浄することも可能である。
【００７１】
本発明は、更に、インキジェットプリント法用の水性印刷インキであって、
ａ）５から３５重量％の、上記の式（Ｉ）、（ＩＩ）、（ＩＩＩ）及び／又は（ＩＶ）の少なくとも１種の染料、並びに
ｂ）０．０１から２重量％の水溶性非イオン性セルロースエーテル又はアルギン酸塩
を含むことを特徴とする水性印刷インキを提供する。
【００７２】
印刷インキ、印刷ペースト並びにまた式（Ｉ）、（ＩＩ）、（ＩＩＩ）及び／又は（ＩＶ）の染料は、上記に指摘された意義及び好ましさを受ける。
【００７３】
本発明の方法により得られ得る印刷物は、良好な全般的堅牢度、良好な光堅牢度、良好な湿潤堅牢度（洗濯、水、海水及び汗に対する堅牢度のような）、良好な塩素堅牢度、摩擦堅牢度、熱プレス及びプリーティングに対する堅牢度、並びにまたシャープな輪郭及び高い色強度を有する。用いられる印刷インキは、良好な安定性及び良好な粘度特性について特筆すべきである。印刷中に高い剪断力が発生する場合でさえ、粘度は実質的に未変化のままである。
【００７４】
本発明の更なる側面は、三色印刷における印刷インキの使用である。三色印刷は、あらゆる記録材料に非常に多く適用されている。この印刷手法は、通常、黄、赤及び青インキ（一般に、シアン、イエロー及びマゼンタ）組成物でもって行われる。シアン、イエロー、マゼンタ及びブラックインキ組成物で印刷することも可能である。
【００７５】
本発明は、更に、本発明による組成物で印刷された記録材料を提供する。
【００７６】
本発明の組成物はまた、あらゆる公知の適当な慣用印刷機械及び慣用印刷方法と共に用いられ得る。
【００７７】
本発明の組成物はまた、紡織繊維材料、プラスチックフィルム及びプラスチック透明材料に印刷するためのあらゆる公知の適当なインキジェットプリンターと共に用いられ得る。これは、単色印刷における使用に対してのみならず、多色印刷特に三色印刷に対しても当てはまる。
【００７８】
本発明は、更に、記録材料に印刷するための在来印刷法における本発明による組成物の使用を提供する。
【００７９】
本発明は、更に、記録材料に印刷するためのインキジェットプリント法における本発明による組成物の使用を提供する。
【００８０】
本発明は、更に、記録材料に印刷するための多色印刷法における本発明による組成物の使用を提供する。
【００８１】
本発明は、更に、三色印刷法における本発明による組成物の使用を提供する。
【００８２】
本発明は、更に、紙及び紙様基材、紡織繊維材料、並びにプラスチックフィルム及びプラスチック透明材料に印刷するための、本発明による組成物の使用を提供する。
【００８３】
本発明は、更に、本発明による組成物で印刷されたところの、印刷された紙及び紙様基材、紡織繊維材料、並びにプラスチックフィルム及びプラスチック透明材料を提供する。
【００８４】
次の例は、本発明を例示する。別段記載されていなければ、温度は摂氏度にてであり、部数及び百分率は重量による。
【００８５】
インキ組成物の例：
該組成物は、好ましくは、媒質を４０℃に加熱しそして次いで式（Ｉ）、（ＩＩ）、（ＩＩＩ）及び／若しくは（ＩＶ）の染料又はそれらの混合物を添加することにより製造される。染料が溶解されるまで、少量のリン酸水素二ナトリウム溶液が添加される。次いで、組成物は室温まで冷却され、そして更なる成分が添加される。
【００８６】
インキ組成物の個々の成分の割合
１〜３５部      式（Ｉ）、（ＩＩ）、（ＩＩＩ）及び／若しくは（ＩＶ）の染料並びに／又はその塩、あるいは式（Ｉ）、（ＩＩ）、（ＩＩＩ）及び／又は（ＩＶ）の様々な染料の混合物、
６５〜９９部    水、又は水と有機溶媒の混合物、無水有機溶媒若しくは低融点を有する固体を含む媒質、並びに随意に
０〜５部        １種又はそれ以上の添加剤。
【００８７】
本発明による組成物の部数すべての総和は１００部である。
【００８８】
本発明の好ましいインキ組成物は、
２〜６部        式（Ｉ）、（ＩＩ）、（ＩＩＩ）及び／若しくは（ＩＶ）の染料並びに／又はその塩、あるいは式（Ｉ）、（ＩＩ）、（ＩＩＩ）及び／又は（ＩＶ）の様々な染料の混合物、
１５〜３０部    グリセロール、並びに
６４〜８３部    水
から成る。
【００８９】
すべての成分の和は、１００部である。このインキ組成物は、紙、紙様基材、紡織繊維材料、並びにプラスチックフィルム及びプラスチック透明材料に印刷するために用いられる。
【００９０】
本発明による更なる好ましいインキ組成物は、
２〜６部        式（Ｉ）、（ＩＩ）、（ＩＩＩ）及び／若しくは（ＩＶ）の染料並びに／又はその塩、あるいは式（Ｉ）、（ＩＩ）、（ＩＩＩ）及び／又は（ＩＶ）の様々な染料の混合物、並びに
９４〜９８部    ９０部の水及び１０部の２−ピロリドンから成る媒質
から成る。
【００９１】
すべての成分の和は、１００部である。このインキ組成物は、紙、紙様基材、紡織繊維材料、並びにプラスチックフィルム及びプラスチック透明材料に印刷するために用いられる。
【００９２】
本発明によるインキジェット印刷用インキ：
インキ１
６部      表１の染料２（橙色）
２０部    グリセロール、及び
７４部    水。
【００９３】
インキ２
２部      表１の染料４（黄褐色）、及び
９８部    ９０部の水及び１０部の２−ピロリドンから成る媒質。
【００９４】
インキジェット法によりポリエステル布に印刷するために、インキ１及びインキ２を用いた。布が印刷された後、印刷物を完成するために又は染料の固着を完了するために、これらの布をそれぞれ１００℃にて３分間乾燥しそして引き続いて熱処理過程に付した。固着過程中、水蒸気を、１７０℃における温度にて１２分間用いた。その後、ヒドロ亜硫酸ナトリウム溶液を用いての還元的清浄を含むところの未固着染料を除去すべき慣用態様にて、印刷された繊維材料を水で洗い流した。水ですすいだ後、インキ１で印刷された布について橙色印刷物が得られ、そしてインキ２で印刷された布について黄褐色印刷物が得られた。
【００９５】
本発明による印刷ペースト：
５００ｇ      増粘剤（ビーンガムエーテル、たとえばIndalcaTM）、
１０ｇ        固着促進剤（たとえば、Printogen HDNTM）、
１０ｇ        均染剤（たとえば、Sandogen CNTM）、
１０ｇ        染色用緩衝剤・分散剤系（たとえば、Sandacid PBTM，１：２）、及び
１０ｇ        表１の染料２（橙色染料）、
約１０ｍｌ    水中２５％ＮＨ3溶液、
並びに１０００ｇになるまで添加される水。
（Indalcaは、イタリア国のCesalpinia S.p.A.から購入された。Sandogen、Printogen及びSandacidは、スイス国ムッテンツのClariant International Ltdの商標である。）
【００９６】
この印刷ペーストは、紙、紙様基材、紡織繊維材料、並びにプラスチックフィルム及びプラスチック透明材料に印刷するために用いられる。
【００９７】
印刷ペーストでの印刷
ポリエステル布を、印刷ペーストで在来法にて印刷した。印刷後、印刷物を完成するために又は染料の固着を完了するために、この繊維材料をそれぞれ、好ましくは約１０５℃の温度にて、３分間乾燥しそして引き続いて熱処理過程に付した。固着過程中、染料を固着するために、乾熱を２００℃にて４分間適用した。その後、ヒドロ亜硫酸ナトリウムを用いての還元的清浄を含むところの未固着染料を除去すべき慣用態様にて、印刷された繊維材料を水で洗い流した。水ですすいだ後、橙色印刷物が得られた。
【手続補正書】
【提出日】平成16年3月5日(2004.3.5)
【手続補正１】
【補正対象書類名】特許請求の範囲
【補正対象項目名】全文
【補正方法】変更
【補正の内容】
【特許請求の範囲】
【請求項１】
ａ）式（Ｉ）、（ＩＩ）、（ＩＩＩ）及び／若しくは（ＩＶ）
【化１】
2005513190.tif 000013
〔ここで、
Ｒ1は、Ｈ、Ｃｌ、Ｂｒ又は−ＣＮを表し、
Ｒ2は、Ｈ、Ｃｌ、Ｂｒ又は−ＣＮを表し、
Ｒ3は、Ｈ、−ＣＨ3、−ＯＣＨ3又は−ＳＯ2ＣＨ2ＣＯＯＭを表し、
Ｒ4は、Ｈ、−ＣＨ3、−ＯＣＨ3、−ＮＯ2又は−ＳＯ2ＣＨ2ＣＯＯＭを表し、
Ｒ5は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又は−ＣＨ2Ｃ6Ｈ5を表し、
Ｒ6は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又はＣＨ2Ｃ6Ｈ5を表し、
Ｒ7は、Ｈ、−ＯＣＨ3又は−ＯＣＨ2ＣＨ3を表し、
Ｒ8は、Ｈ、−ＣＨ3、−ＯＣＨ3、−ＮＨＣＯＣＨ3、−ＮＨＣＯＣ6Ｈ5又は−ＮＨＳＯ2ＣＨ2ＣＯＯＭを表し、
Ｒ9は、−ＣＨ3又は−ＣＨ2ＣＨ3を表し、
Ｒ10は、Ｈ又は−ＣＮを表し、
Ｒ11は、Ｈ又は−ＳＯ3Ｍを表し、
Ｒ12は、−ＯＣＨ3、−ＯＣＨ2ＣＨ3、−ＯＣＨ2ＣＨ2ＯＣＨ3、−ＳＯ2ＣＨ2ＣＯＯＭ、−ＯＣＨ2ＣＨ2ＳＯ2ＣＨ2ＣＯＯＭ又は−ＳＣＨ2ＣＨ2ＳＯ2ＣＨ2ＣＯＯＭを表し、
Ｒ13は、Ｈ、−ＳＯ2ＣＨ2ＣＯＯＭ又はＣＨ2ＳＯ2ＣＨ2ＣＯＯＭを表し、
Ｍは、非発色カチオン又はＨであり、
但し、１個のみのＳＯ2ＣＨ2ＣＯＯＨ基が分子中に存在することを条件とする〕
の少なくとも１種の染料、又は式（Ｉ）、（ＩＩ）、（ＩＩＩ）及び／若しくは（ＩＶ）の化合物の混合物、
ｂ）水、又は水と有機溶媒の混合物、無水有機溶媒若しくは低融点を有する固体を含む媒質、並びに
ｃ）随意に、更なる添加剤
を含む組成物の、記録材料にインキジェット印刷するための使用。
【請求項２】
式（Ｉ）、（ＩＩ）、（ＩＩＩ）及び／若しくは（ＩＶ）
【化２】
2005513190.tif 000014
〔ここで、
Ｒ1は、Ｈ、Ｃｌ、Ｂｒ又は−ＣＮを表し、
Ｒ2は、Ｈ、Ｃｌ、Ｂｒ又は−ＣＮを表し、
Ｒ3は、Ｈ、−ＣＨ3、−ＯＣＨ3又は−ＳＯ2ＣＨ2ＣＯＯＭを表し、
Ｒ4は、Ｈ、−ＣＨ3、−ＯＣＨ3、−ＮＯ2又は−ＳＯ2ＣＨ2ＣＯＯＭを表し、
Ｒ5は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又は−ＣＨ2Ｃ6Ｈ5を表し、
Ｒ6は、−ＣＨ2ＣＨ3、−ＣＨ2ＣＨ2ＯＣＨ3、−ＣＨ2ＣＨ2ＣＮ、−ＣＨ2ＣＨ2ＯＨ、−ＣＨ2ＣＨ2ＯＣＯＣＨ3、−ＣＨ2ＣＨ2ＣＯＯＣＨ3、−ＣＨ2ＣＨ＝ＣＨ2又はＣＨ2Ｃ6Ｈ5を表し、
Ｒ7は、Ｈ、−ＯＣＨ3又は−ＯＣＨ2ＣＨ3を表し、
Ｒ8は、Ｈ、−ＣＨ3、−ＯＣＨ3、−ＮＨＣＯＣＨ3、−ＮＨＣＯＣ6Ｈ5又は−ＮＨＳＯ2ＣＨ2ＣＯＯＭを表し、
Ｒ9は、−ＣＨ3又は−ＣＨ2ＣＨ3を表し、
Ｒ10は、Ｈ又は−ＣＮを表し、
Ｒ11は、Ｈ又は−ＳＯ3Ｍを表し、
Ｒ12は、−ＯＣＨ3、−ＯＣＨ2ＣＨ3、−ＯＣＨ2ＣＨ2ＯＣＨ3、−ＳＯ2ＣＨ2ＣＯＯＭ、−ＯＣＨ2ＣＨ2ＳＯ2ＣＨ2ＣＯＯＭ又は−ＳＣＨ2ＣＨ2ＳＯ2ＣＨ2ＣＯＯＭを表し、
Ｒ13は、Ｈ、−ＳＯ2ＣＨ2ＣＯＯＭ又はＣＨ2ＳＯ2ＣＨ2ＣＯＯＭを表し、
Ｍは、非発色カチオン又はＨであり、
但し、１個のみのＳＯ2ＣＨ2ＣＯＯＨ基が分子中に存在することを条件とする〕
による染料の少なくとも一つ又は式（Ｉ）、（ＩＩ）、（ＩＩＩ）及び／若しくは（ＩＶ）の化合物の混合物を含む組成物の、記録材料に印刷するためのインキジェットプリント法における使用。
【請求項３】
三色印刷法が用いられることを特徴とする、請求項２に記載の使用。
【請求項４】
記録材料が、紙及び紙様基材、紡織繊維材料、並びにプラスチックフィルム及びプラスチック透明材料であることを特徴とする、請求項２又は３に記載の使用。
【請求項５】
請求項１又は２において定められた組成物でインキジェット印刷されたところの、印刷された紙及び紙様基材、紡織繊維材料、並びにプラスチックフィルム及びプラスチック透明材料。
【国際調査報告】
2005513190.tif 000015
2005513190.tif 000016
2005513190.tif 000017
2005513190.tif 000018
2005513190.tif 000019
2005513190.tif 000020
2005513190.tif 000021